(57)【特許請求の範囲】
【請求項１】
下式（１）で表される（Ｃｏ−Ａｇ−Ｃｏ−Ａｇ−Ｃｏ−Ａｇ）２の十二核錯体。
【化１】
0005435546.tif 000027
式中、
ｎは１〜３の整数であり、
Ｒ１〜Ｒ１２は同一または異なって、Ｈまたは炭素数が１〜６のアルキル基であり、
Ｎに結合するＲ１〜Ｒ３のいずれかの基、Ｒ４〜Ｒ６のいずれかの基、Ｒ７〜Ｒ９の
いずれかの基、Ｒ１０〜Ｒ１２のいずれかの基は、他のいずれかの基と架橋結合を有
していても良く、
Ｒ１３は、Ｈまたは炭素数が１〜６のアルキル基である。
【請求項２】
下式（２）で表される請求項１に記載の（Ｃｏ−Ａｇ−Ｃｏ−Ａｇ−Ｃｏ−Ａｇ）２の十二核錯体。
【化２】
0005435546.tif 000028
式中、ｎおよびＲ１３は前と同じ意味である。
【請求項３】
下式（３）で表される請求項１に記載の（Ｃｏ−Ａｇ−Ｃｏ−Ａｇ−Ｃｏ−Ａｇ）２の十二核錯体。
【化３】
0005435546.tif 000029
式中、ｎおよびＲ１３は前と同じ意味である。
【請求項４】
下式（４）で表される請求項１に記載の（Ｃｏ−Ａｇ−Ｃｏ−Ａｇ−Ｃｏ−Ａｇ）２の十二核錯体。
【化４】
0005435546.tif 000030
式中、ｎおよびＲ１３は前と同じ意味である。
【請求項５】
下式（１）で表される（Ｃｏ−Ａｇ−Ｃｏ−Ａｇ−Ｃｏ−Ａｇ）２の十二核錯体を含有することを特徴とする抗菌・抗カビ剤。
【化５】
0005435546.tif 000031
式中、
ｎは１〜３の整数であり、
Ｒ１〜Ｒ１２は同一または異なって、Ｈまたは炭素数が１〜６のアルキル基であり、
Ｎに結合するＲ１〜Ｒ３のいずれかの基、Ｒ４〜Ｒ６のいずれかの基、Ｒ７〜Ｒ９の
いずれかの基、Ｒ１０〜Ｒ１２のいずれかの基は、他のいずれかの基と架橋結合を有
していても良く、
Ｒ１３は、Ｈまたは炭素数が１〜６のアルキル基である。
【請求項６】
下式（２）、下式（３）、および下式（４）で表される（Ｃｏ−Ａｇ−Ｃｏ−Ａｇ−Ｃｏ−Ａｇ）２の十二核錯体の少なくとも一種を含有する請求項５に記載の抗菌・抗カビ剤。
【化６】
0005435546.tif 000032
【化７】
0005435546.tif 000033
【化８】
0005435546.tif 000034
式中、ｎおよびＲ１３は前と同じ意味である。
【請求項７】
請求項５または６に記載の抗菌・抗カビ剤および基材を含有する抗菌・抗カビ剤組成物。
【発明の詳細な説明】
【技術分野】
【０００１】
本発明は、（Ｃｏ−Ａｇ−Ｃｏ−Ａｇ−Ｃｏ−Ａｇ）２の十二核錯体からなる新規な銀コバルト錯体、上記銀コバルト錯体を含有する抗菌・抗カビ剤、および抗菌・抗カビ剤組成物に関するものである。本発明の抗菌・抗カビ剤は、例えば、紙、繊維、布帛、フィルターなどの紙・繊維製品類；木材、石膏ボードなどの建材製品のほか、フィルム、プラスチックなどの素材などに広く適用可能である。
【背景技術】
【０００２】
抗菌剤は、有機系抗菌剤と無機系抗菌剤に大別される。このうち無機系抗菌剤は、光や熱に弱く、ハロゲンなどにも鋭敏なため、耐久性に劣っている。また、長寿命の無機系抗菌剤として注目されている酸化チタンは、抗菌性発現のために光が必要であり、固体状態でしか加工できないなどの問題がある。このような耐久性や加工性などの問題は、無機系抗菌剤を紙、繊維、布帛などの基材に担持した抗菌製品の開発に大きな支障をもたらしている。また、抗菌製品には、好ましくは抗カビ性も更に有していることが要求され、抗菌性と抗カビ性の両特性を兼ね備えた抗菌・抗カビ剤の開発が望まれている。
【０００３】
銀イオンは、人体に対する毒性が低く、広い抗菌スペクトルを有しているため、種々の工業製品の抗菌処理に利用されている。例えば、特許文献１〜特許文献３には、銀錯体の抗菌剤が提案されている。本発明者らも、非特許文献１に、下式のＣｏ−Ａｇ−Ｃｏ三核錯体が大腸菌Ｙ１０９０（E. coli strain Y1090）に対して優れた抗菌活性を有していることを報告している。この錯体は、モノチオラト−コバルト（III）錯体と銀（Ｉ）イオンとの反応によって得られ、ＡｇとＣｏが硫黄（Ｓ）で架橋されたＳ架橋ヘテロ三核錯体である。
【０００４】
【化１】
0005435546.tif 000002
【先行技術文献】
【特許文献】
【０００５】
【特許文献１】特開２００５−２６３７１２号公報
【特許文献２】特開２０００−８６６６８号公報
【特許文献３】特開２００２−２１２４４４号公報
【非特許文献】
【０００６】
【非特許文献１】“Application of Co-Ag-Co trinuclear thiolato complexes toward eco-friendly type antimicrobial agent”、T.Yonemura、T.Ama、H.Kawaguchi、 Program No.635. 2005 Abstract Viewer、 The International Chemical Congress of Pacific Basin Societies
【発明の概要】
【発明が解決しようとする課題】
【０００７】
本発明の目的は、抗菌性と抗カビ性の両特性に優れているほか、耐久性や加工性も良好な新規な銀コバルト錯体、および当該銀コバルト錯体を含有する抗菌・抗カビ剤を提供することにある。
【課題を解決するための手段】
【０００８】
上記課題を解決することのできた本発明の銀コバルト錯体は、下式（１）で表される（Ｃｏ−Ａｇ−Ｃｏ−Ａｇ−Ｃｏ−Ａｇ）２の十二核錯体からなるところに要旨を有している。
【０００９】
【化２】
0005435546.tif 000003
ｎは１〜３の整数であり、
Ｒ１〜Ｒ１２は同一または異なって、Ｈまたは炭素数が１〜６のアルキル基であり、
Ｎに結合するＲ１〜Ｒ３のいずれかの基、Ｒ４〜Ｒ６のいずれかの基、Ｒ７〜Ｒ９の
いずれかの基、Ｒ１０〜Ｒ１２のいずれかの基は、他のいずれかの基と架橋結合を有
していても良く、
Ｒ１３は、Ｈまたは炭素数が１〜６のアルキル基である。
【００１０】
上式（１）の銀コバルト錯体は、具体的には、例えば、下式（２）〜（４）で表される化合物である。
【００１１】
【化３】
0005435546.tif 000004
【００１２】
【化４】
0005435546.tif 000005
【００１３】
【化５】
0005435546.tif 000006
式中、ｎおよびＲ１３は前と同じ意味である。
【００１４】
上記課題を解決することのできた本発明の抗菌・抗カビ剤は、上式（１）で表される（Ｃｏ−Ａｇ−Ｃｏ−Ａｇ−Ｃｏ−Ａｇ）２の十二核錯体を含有するところに要旨を有している。
【００１５】
本発明の抗菌・抗カビ剤は、上式（２）、上式（３）、および上式（４）で表される（Ｃｏ−Ａｇ−Ｃｏ−Ａｇ−Ｃｏ−Ａｇ）２の十二核錯体の少なくとも一種を含有している。
【００１６】
本発明には、上記の抗菌・抗カビ剤および基材を有する抗菌・抗カビ剤組成物も含まれる。
【発明の効果】
【００１７】
本発明の抗菌・抗カビ剤は、広範囲の抗菌性・抗カビ性を有し、耐光性、耐熱性などの耐久性に優れている。本発明の抗菌・抗カビ剤は、様々な製品に適用可能であり、例えば、紙類、繊維・布帛、フィルター類のほか、木材などの建材製品、プラスチック類などの素材に利用することができる。
【図面の簡単な説明】
【００１８】
【図１】図１は、式（５）で表される銀コバルト錯体のＸ線結晶構造解析の結果を示す図である。
【図２】図２は、式（５）で表される銀コバルト錯体の１３Ｃ−核磁気共鳴（ＮＭＲ）スペクトルの測定結果を示す図である。
【図３】図３は、式（５）で表される銀コバルト錯体の可視−紫外（ＵＶ−Ｖｉｓ）吸収スペクトルの測定結果を示す図である。
【図４】図４は、式（５）で表される銀コバルト錯体の赤外（ＩＲ）吸収スペクトルの測定結果を示す図である。
【図５】図５は、式（５）で表される銀コバルト錯体を用いた実施例２において、キセノン光照射下におけるＵＶ−Ｖｉｓ吸収スペクトルの経時変化を示すグラフである。
【図６Ａ】図６Ａは、式（６）で表される銀コバルト錯体の１３Ｃ−ＮＭＲスペクトルの測定結果を示す図である。
【図６Ｂ】図６Ｂは、式（６）で表される銀コバルト錯体の１Ｈ−ＮＭＲスペクトルの測定結果を示す図である。
【図７】図７は、式（６）で表される銀コバルト錯体のＵＶ−Ｖｉｓ吸収スペクトルの測定結果を示す図である。
【図８】図８は、式（６）で表される銀コバルト錯体のＩＲ吸収スペクトルの測定結果を示す図である。
【図９】図９は、式（６）で表される銀コバルト錯体を用いた実施例５において、キセノン光照射下におけるＵＶ−Ｖｉｓ吸収スペクトルの経時変化を示すグラフである。
【発明を実施するための形態】
【００１９】
本発明は、式（１）で表される新規な銀コバルト錯体、並びに当該銀コバルト錯体を含有する抗菌・抗カビ剤、および抗菌・抗カビ剤組成物に関するものである。詳細には、式（１）で表される（Ｃｏ−Ａｇ−Ｃｏ−Ａｇ−Ｃｏ−Ａｇ）２の十二核錯体からなる銀コバルト錯体が、（ア）黄色ブドウ球菌、大腸菌、枯草菌、肺炎桿菌などに対する抗菌性に優れているだけでなく、クロコウジカビ、ススカビ、クロカビなどの抗カビ性にも優れており、広範囲の抗菌・抗カビ特性を有していること、（イ）光や熱などにも安定で耐久性に優れていること、および（ウ）溶液・固体のいずれの状態でも紙類・布帛などの基材に適用可能であり加工性に優れていることを見出し、本発明を完成した。式（１）の化合物として好ましいのは、式（２）〜式（４）の化合物であり、より具体的には、例えば下式（５）および下式（６）の化合物などが挙げられる。
【００２０】
【化６】
0005435546.tif 000007
【００２１】
【化７】
0005435546.tif 000008
【００２２】
まず、本発明に用いられる式（１）の新規化合物について説明する。
【００２３】
上式（１）に示すように、本発明に用いられる化合物は、金属イオンとしてＡｇ６個、Ｃｏ６個を含み、配位子としてチオカルボキシラト配位子、アミン配位子を有する銀コバルト錯体である。詳細には、Ａｇ−Ｓ−Ａｇ−Ｓ−Ａｇ−Ｓの六核ユニットがカルボキシラト酸素で繋がった（Ａｇ−Ｓ−Ａｇ−Ｓ−Ａｇ−Ｓ）２の十二核錯体を有し、それぞれのＳはカルボキシラト配位子を介してＣｏが結合した構造を有している。後記する実施例で実証したように、上記化合物は、カビ類の最小発育阻止濃度（Minimum Inhibition Concentration、ＭＩＣ）が非常に低く、銀イオンと同程度またはそれ以上の抗カビ作用を有していることが判明した。抗菌作用剤の多くは抗カビ作用を有していないことは周知であり、上式（１）の銀コバルト錯体は、広範囲の抗菌作用を発揮するだけでなく、優れた抗カビ作用を有する点で極めて有用である。
【００２４】
上記の錯イオンは＋１２価であり、アニオンとしては、例えば、ＮＯ３、ＣｌＯ４、ＰＦ６、ＢＦ４、ＣＦ３ＳＯ３などが挙げられ、下式で表される。
（ＮＯ３）ｌ（ＣｌＯ４）ｍ（ＰＦ６）ｎ（ＢＦ４）ｏ（ＣＦ３ＳＯ３）ｐ
式中、ｌ、ｍ、ｎ、ｏ、およびｐは０〜１２の整数であり、ｌ＋ｍ＋ｎ＋ｏ＋ｐ＝１２である。
【００２５】
上式（１）において、Ｎに結合するＲ１〜Ｒ１２は、例えば、上式（２）〜上式（４）に示すように、架橋結合を有していることが好ましい。ただし、本発明はこれらに限定する趣旨ではない。本発明の抗菌・抗カビ剤は、式（２）〜式（４）の化合物を少なくとも一種含有することができる。後記する実施例では、式（５）の化合物［式（２）において、ｎ＝１、Ｒ１３＝Ｈ］および式（６）の化合物［式（２）において、ｎ＝１、Ｒ１３＝ＣＨ３］を用いて実験を行なった。
【００２６】
本発明に用いられる銀コバルト錯体は、例えば、以下の方法で製造することができる。
【００２７】
まず、コバルト錯体を製造する。具体的には、原料物質として、（ア）硝酸コバルトなどのＣｏイオン含有化合物と、（イ）２−メルカプト酢酸、２−メルカプトプロピオン酸、３−メルカプトプロピオン酸などの含硫黄カルボン酸配位子と、（ウ）トリス（２−アミノエチル）アミン、トリエチレンテトラミン、エチレンジアミンなどの２〜４座のアミン配位子を水溶液中に徐々に加え、ｐＨを約８．０〜８．５に調整しながら混合する。ｐＨは、使用するアミン配位子の種類に応じて上記範囲内で適宜調整すれば良い。原料物質である上記（ア）〜（ウ）の比率は、使用するアミン配位子の種類によっても変化するが、おおむね、（ア）：（イ）：（ウ）＝１：１：１〜１：１：２の比率（モル比）に制御することが好ましい。上記のｐＨを維持しながら、室温で９０〜１２０分攪拌する。この反応液の不要物を濾過により取り除いた後、Ｃｏに対するモル比で２．５倍当量程度の過塩素酸ナトリウム水溶液を加えると、コバルト錯体の結晶が得られる。
【００２８】
次に、このようにして得られたコバルト錯体にＡｇイオンを反応させる。具体的には、上記のコバルト錯体を蒸留水に溶かし、硝酸銀などのＡｇイオン含有化合物を、おおむね、Ｃｏ：Ａｇ＝１：１の比率で加えて水溶液中（おおむね、３０〜４０℃）で反応させる。次いで、硝酸ナトリウムや過塩素酸ナトリウムなどを、ＡｇおよびＣｏに対するモル比で２．５倍当量程度加えると、所望の銀コバルト錯体が得られる。後記する実施例では、含硫黄配位子として、メルカプト酢酸を用いた。
【００２９】
なお、後記する実施例では、上式（２）において、ｎ＝１、Ｒ１３＝Ｈである式（５）の化合物、およびｎ＝１、Ｒ１３＝ＣＨ３である式（６）の化合物を製造して実験を行なったので、詳細は実施例を参照すれば良い。また、上式（３）や上式（４）の化合物は、チオラト配位子やアミン配位子の種類を変え、ｐＨや反応温度などを適宜改変するなどして製造することができる。
【００３０】
本発明の抗菌・抗カビ剤は、固体状態のままで使用しても良いし、水などの溶媒に溶解した溶液状態で使用しても良い。溶液状態で使用するときの濃度は、所望の抗菌・抗カビ作用が発揮されるように適宜調整すれば良いが、おおむね、０．１〜１．０質量％の濃度に調整して用いることが好ましい。
【００３１】
次に、本発明の抗菌・抗カビ剤組成物について説明する。本発明の抗菌・抗カビ剤組成物は、上記の抗菌・抗カビ剤と基材を含有している。
【００３２】
本発明に用いられる基材は、抗菌・抗カビ剤を担持する抗菌・抗カビ製品に通常用いられるものであれば特に限定されず、例えば、紙、繊維、布帛、フィルターなどの紙・繊維製品類；木材、石膏ボードなどの建材製品；フィルム、プラスチック、金属、ガラスなどの素材などが挙げられる。
【００３３】
本発明の抗菌・抗カビ剤を基材に担持し、成形物（製品）を得る方法は特に限定されず、基材の種類に応じて、通常用いられる方法を適宜採用すれば良い。例えば、基材を製品に加工した後、抗菌・抗カビ剤の溶液を当該製品の表面に被覆したり、当該製品に浸漬するなどの方法が挙げられる。あるいは、製品に加工する前に、基材と抗菌・抗カビ剤を混合するなどの方法を採用しても良い。
【００３４】
基材に担持する抗菌・抗カビ剤の配合量は、使用する基材の種類や用途などに応じ、適宜適切に制御すればよい。例えば、紙類や布帛類などの基材に本発明の抗菌・抗カビ剤を用いる場合、基材全体に対し、おおむね、０．０５〜０．５質量％を配合することが好ましい。
【００３５】
本発明の抗菌・抗カビ剤は、後記するように、優れた抗菌・抗カビ作用を有している。適用可能な細菌類としては、例えば、黄色ブドウ球菌Staphylococus aureus、大腸菌Escherichia coli、枯草菌Bacillus subtilis、肺炎桿菌Klebsiella pneumoniae subsp. Pneumoniaeなどの汎用菌が挙げられる。また、カビ類としては、風呂などの衛生加工品などに繁殖し易いクロコウジカビAspergillus niger、ススカビAlternaria alternate、クロカビCladosporium cladosporioidesなどが挙げられる。また、抗菌・抗カビ剤の配合量などを適切に制御すれば、食品などに繁殖し易いアオカビPenicillium citrinumなどにも適用可能である。また、酵母類などにも適用可能である。
【実施例】
【００３６】
以下、実施例を挙げて本発明をより具体的に説明するが、本発明は下記実施例によって制限されず、前・後記の趣旨に適合し得る範囲で変更を加えて実施することも可能であり、それらは何れも本発明の技術的範囲に含まれる。
【００３７】
以下の実施例１〜３では、上式（５）の銀コバルト錯体を試料として用い、（ア）抗菌・抗カビ性（実施例１）、（イ）光に対する耐久性（実施例２）、および（ウ）布帛に適用したときの抗菌・抗カビ性（実施例３）を調べた。
【００３８】
実施例１〜３に用いた式（５）の銀コバルト錯体は、以下の方法で製造した。
【００３９】
まず、Ｃｏ（ＮＯ３）２・６Ｈ２Ｏ２８ｍｍｏｌを２００ｃｍ３の水に溶かし、これに、チオラト配位子として２−メルカプト酢酸（「ｍａ」と略記）２８ｍｍｏｌ水溶液５０ｃｍ３を加えた。さらにトリス（２−アミノエチル）アミン（「ｔｒｅｎ」と略記）２８ｍｍｏｌの５０ｃｍ３水溶液をｐＨ８．５に調整しながら徐々に加えた。ｐＨを８．５に維持しながら室温で９０分攪拌した。この反応液を自然濾過し、不要物を取り除いた。濾過後、７０ｍｍｏｌのＮａＣｌＯ４水溶液を加えて冷蔵庫に一晩放置すると、茶色がかった紫色の結晶が析出した。吸引濾過により濾液を濾別した後、メタノールと水（１：１）の混合溶媒５０ｃｍ３で洗浄し、アセトンで乾燥してコバルト錯体［Ｃｏ（ｍａ）（ｔｒｅｎ）］（ＣｌＯ４）を得た。
【００４０】
次に、生成した［Ｃｏ（ｍａ）（ｔｒｅｎ）］（ＣｌＯ４）２．４ｍｍｏｌを６０ｃｍ３の蒸留水に溶かし、これに少量の蒸留水に溶かしたＡｇＮＯ３２．４ｍｍｏｌを加え、遮光下において４０℃で４時間攪拌した。反応液を濾過した後、少量の蒸留水に溶かしたＮａＮＯ３を６ｍｍｏｌ加え、数日間冷蔵庫で放置すると、桃色の結晶または粉末が析出した。これを吸引濾過して結晶または粉末を濾取した後、冷水で洗浄し、所望とする銀コバルト錯体である式（５）の化合物を得た。
【００４１】
得られた化合物の立体構造を明らかにするため、Ｘ線結晶構造解析、および核磁気共鳴（ＮＭＲ）スペクトルの測定を行なった。図１にＸ線結晶構造解析の結果を、図２に１３Ｃ−ＮＭＲスペクトルの結果を、それぞれ示す。また、可視−紫外（ＵＶ−Ｖｉｓ）、赤外（ＩＲ）吸収スペクトルの測定を行い、分光学的特性を調べた。その結果を図３、４に示す。
【００４２】
また、元素分析の結果は以下のとおりである。
Ｆｏｕｎｄ：Ｃ：１６．８５，Ｈ：４．２０，Ｎ：１４．６２％
Ｃａｌｃｄ  ｆｏｒ［Ａｇ｛Ｃｏ（ｍａ）（ｔｒｅｎ）｝］６（ＮＯ３）１２・１２Ｈ２Ｏ
＝Ｃ４８Ｈ１２０Ｎ２４Ｏ１２Ｓ６Ｃｏ６Ａｇ６（ＮＯ３）１２・１２Ｈ２Ｏ
Ｃ：１７．０６，Ｈ：４．３０，Ｎ：１４．９２％
【００４３】
実施例１  式（５）の銀コバルト錯体の抗菌・抗カビ試験
本実施例では、上記の方法で得られた式（５）の銀コバルト錯体を用い、以下のようにして抗菌・抗カビ試験を行なった。
（１）試験に用いた試料溶液の調製
上記の銀コバルト錯体を水に溶解して１０００ｐｐｍ濃度の試料溶液を得た。この溶液を２倍系列で希釈し、５００ｐｐｍ、２５０ｐｐｍ、１２５ｐｐｍ、６３ｐｐｍ、３２ｐｐｍ、１６ｐｐｍ、８ｐｐｍ、４ｐｐｍ、２ｐｐｍの各濃度に調製した。比較のため、銀イオン（硝酸銀ＡｇＮＯ３を使用）を用い、上記と同様の各濃度に調製した。
(２)抗菌試験
(２−１)試験菌液の調製
試験細菌として、黄色ブドウ球菌Staphylococus aureus、大腸菌Escherichia coli、枯草菌Bacillus subtilis、肺炎桿菌Klebsiella pneumoniae subsp. Pneumoniaeを用いた。
【００４４】
上記の各細菌を普通寒天培地（ＮＡ、ニッスイ）に接種し、３５℃で２４時間培養した後、生理食塩水を用いて細菌の菌数が１０８個／ｍＬになるように調製したものを試験菌液とした。
【００４５】
(２−２)試験方法
上記のようにして得た各濃度の試料溶液に試験菌液を０．１ｍＬ接種し、３５℃で２４時間培養した。培養後、細菌の発育の有無を肉眼で観察し、ＭＩＣ（ｐｐｍ）を判定した。
【００４６】
(３)抗カビ試験
(３−１)試験胞子液の調製
試験カビとして、クロコウジカビAspergillus niger、ススカビAlternaria alternate、クロカビCladosporium cladosporioidesを用いた。
【００４７】
上記の各カビをポテトデキストロース寒天培地に接種し、２５℃で７日間培養した後、０．０５％  ｔｗｅｅｎ８０液（界面活性剤Poly（Oxyethylene）sorbitan monooleate）を用いて胞子の個数が１０８／ｍＬになるように調製したものを試験胞子液とした。
【００４８】
(３−２)試験方法
上記のようにして得た各濃度の試料溶液に試験胞子液を０．１ｍＬ接種し、２５℃で７日間培養した。培養後、カビの発育の有無を肉眼で観察し、ＭＩＣ（ｐｐｍ）を判定した。
【００４９】
これらの結果を表１〜表７に示す。ＭＩＣが小さい程、抗菌性／抗カビ性に優れていることを意味する。
【００５０】
【表１】
0005435546.tif 000009
【００５１】
【表２】
0005435546.tif 000010
【００５２】
【表３】
0005435546.tif 000011
【００５３】
【表４】
0005435546.tif 000012
【００５４】
【表５】
0005435546.tif 000013
【００５５】
【表６】
0005435546.tif 000014
【００５６】
【表７】
0005435546.tif 000015
【００５７】
これらの表より、以下のように考察することができる。
【００５８】
まず、抗菌性について検討すると、本発明例は、銀イオンに比べ、黄色ブドウ球菌に対する抗菌性に特に優れていることが分かる。また、他の細菌に対する抗菌作用も、概ね、良好であることが確認された。
【００５９】
次に、抗カビ性について検討すると、本発明例は、銀イオンに比べ、クロカビに対する抗カビ性に特に優れており、他のカビ類についても銀イオンと同程度の作用が確認された。
【００６０】
このように本発明例は、特に広い抗カビスペクトルを有している点で、銀イオンよりも抗菌・抗カビ剤として有用であることが分かった。
【００６１】
実施例２  耐光性試験
本実施例では、上記の方法で得られた式（５）の銀コバルト錯体を用い、固体状態での光（紫外光）に対する安定性を調べた。固体試料は、上記の銀コバルト錯体の粉末を用いて調製した。
【００６２】
まず、試料（粉末）を５．２５×１０-５ｍｏｌ量り取り、２００Ｗキセノン光を照射したときのＵＶ−Ｖｉｓ吸収スペクトルの時間変化を測定した。ここでは、浜松フォトニクス社製「Ｌ３４５１−０１型」の紫外線照射装置（２００Ｗ水銀−キセノンランプ）を使用した。ライト・ガイドの光出射口からの距離は１５ｃｍに固定した。照射後０、２時間、４０時間に７．５×１０-６ｍｏｌを量り取り、５ｍｌメスフラスコを用いて１．５ｍｍｏｌ・ｄｍ−３の水溶液を調製し、ＵＶ−Ｖｉｓ吸収スペクトル（６５０〜３５０ｎｍ領域）を測定した。
【００６３】
この結果を図５に示す。図５に示すように、４０時間という長時間の光照射下でも、スペクトルの変化は殆ど認められなかった。従って、本発明例は、光に対する安定性に優れていることが確認された。
【００６４】
実施例３  式（５）の銀コバルト錯体を布帛に塗布した後の光照射後における抗菌・抗カビ試験
本実施例では、上記のようにして得られた式（５）の銀コバルト錯体を布帛（基材）に塗布し、耐光性試験を行なった後の抗菌・抗カビ性を調べた。
【００６５】
（１）試験菌液の調製
本実施例では、試験細菌として、黄色ブドウ球菌Staphylococus aureus、大腸菌Escherichia coli、枯草菌Bacillus subtilis、肺炎桿菌Klebsiella pneumoniae subsp. Pneumoniaeを用いた。
【００６６】
上記の試験細菌を普通寒天培地（ＮＡ、ニッスイ）に接種し、３５℃で２４時間培養した。これを２０倍に希釈した普通ブイヨンを用い、菌数が１０５／ｍＬになるように調製したものを試験菌液とした。
【００６７】
（２）試験胞子液の調製
本実施例では、試験カビとして、クロコウジカビAspergillus niger、ススカビAlternaria alternate、クロカビCladosporium cladosporioidesを用いた。
【００６８】
上記の各カビをポテトデキストロース寒天培地に接種し、２５℃で７日間培養した後、２０倍に希釈したブドウ糖ペプトン培地（Glucose Peptone Broth）を用いて胞子の個数が１０５／ｍＬになるように調製したものを試験胞子液とした。
【００６９】
（３）基材
本実施例では、スパンレース不織布（三昭紙業株式会社製のＫＰ９３８０）を用いた。
【００７０】
（４）試験検体の調製
まず、上記のようにして得られた銀コバルト錯体に水を添加し、濃度が４０００ｐｐｍになるように調製した。次いで、この溶液を基材に塗布し、銀コバルト錯体含浸基材を得た。塗布には霧吹き器を用いた。また、基材への塗布濃度は、塗布前後の重量変化から当該濃度が３０００ｐｐｍになるように調製した。
【００７１】
このようにして得られた銀コバルト錯体含浸基材に対し、２８℃で照射照度５５０Ｗ／ｍ２で１００時間照射（これは、直射日光下で約１年間照射に相当する。）を行った。照射後の基材を無菌的に細かく切り、滅菌アンプル瓶に０．４ｇ入れたものを試験検体とした。
【００７２】
（５）耐光試験後の抗菌性
このようにして得られた試験検体に上記の試験菌液を４ｍＬずつ接種し、３５℃で２４時間培養した。培養後、滅菌水１０ｍＬで洗浄したものを試験液とし、水で希釈し、１０倍希釈液を用意した。
【００７３】
この希釈液をＳＣＤＬＰ（不活化剤含有一般生菌数測定用培地Soybean Casein Digest Agar with Lecithin, Polysobate 80）寒天培地に接種し、３５℃で４８時間培養した。培養後、形成された集落をカウントし、生菌数（個／ｍＬ）を計測し、抗菌性を評価した。これにより、長時間光照射を行なった環境下での本発明例の抗菌作用を確認できる。
【００７４】
比較のため、耐光試験前の銀コバルト含浸基材（コントロール）について上記と同様の実験を行った。これにより、光照射を行なわない通常環境下での本発明例の抗菌作用を確認できる。
【００７５】
（６）耐光試験後の抗カビ性
このようにして得られた試験検体に上記の試験検体に各試験胞子液を４ｍＬずつ接種し、２５℃で２４時間培養した。培養後、滅菌水１０ｍＬで洗浄し、水で希釈して１０倍希釈液を得た。
【００７６】
このようにして得られた希釈液をＧＰＬＰ（不活化剤含有真菌数測定用培地、Glucose Peptone Broth with Lecithin,Polysorbate 80）寒天培地に接種し、２５℃で５日間培養した。培養後、形成された集落をカウントし、生菌数（個／ｍＬ）を計測し、耐光試験後の抗カビ性を評価した。これにより、長時間光照射を行なった環境下での本発明例の抗カビ作用を確認できる。
【００７７】
比較のため、耐光試験前の銀コバルト錯体含浸基材（コントロール）について上記と同様の実験を行った。これにより、光照射を行なわない通常環境下での本発明例の抗カビ作用を確認できる。
【００７８】
これらの結果を表８〜表１４（基材への塗布濃度３０００ｐｐｍ）に示す。
【００７９】
【表８】
0005435546.tif 000016
【００８０】
【表９】
0005435546.tif 000017
【００８１】
【表１０】
0005435546.tif 000018
【００８２】
【表１１】
0005435546.tif 000019
【００８３】
【表１２】
0005435546.tif 000020
【００８４】
【表１３】
0005435546.tif 000021
【００８５】
【表１４】
0005435546.tif 000022
【００８６】
はじめに、抗菌性（表８〜１１を参照）について考察する。
【００８７】
まず、各表の「耐光試験前スパンレース不織布」の結果を参照する。初発菌数に比べて４８時間後の生菌数が減少した場合、本発明例の銀コバルト錯体は、光照射を行なわない通常環境下で抗菌作用を有しているといえる。表８〜１１を参照すると、いずれの菌についても、初発菌数に比べて４８時間後の生菌数は減少し、本発明例が広範囲の抗菌作用を有することが確認された。特に、枯草菌（表１１）に対しては、４８時間後の生菌数が１０個／ｍＬ未満となり、極めて強い抗菌作用が確認された。
【００８８】
次いで、各表の「耐光試験後スパンレース不織布」の結果を参照する。初発菌数に比べて４８時間後の生菌数が減少した場合、本発明例の銀コバルト錯体は、長時間光照射を行なった環境下（直射日光下で約１年間照射に相当する環境下）で抗菌作用を有しているといえる。表８〜１１を参照すると、いずれの菌についても、初発菌数に比べて４８時間後の生菌数は減少し、本発明例が、耐光試験後も広範囲の抗菌作用を持続していることが確認された。特に、黄色ブドウ球菌（表８）および枯草菌（表１１）に対しては、４８時間後の生菌数が１０３〜１０２個／ｍＬオーダーまで減少し、極めて強い抗菌作用が確認された。
【００８９】
次に、抗カビ性（表１２〜１４を参照）について考察する。本実施例の抗カビ試験は、使用したカビの胞子が胞子→菌糸→胞子と順次増殖していく胞子数（各表では「生菌数」と記載）を測定するものであり、慣用のＪＩＳ  Ｚ２９１１に記載のカビ抵抗性試験（カビの胞子から菌糸の発育だけを評価する定性試験）に比べ、抗カビ性を定量的に評価する試験である。この抗カビ試験によれば、初発菌数（初発胞子数）に比べて５日後の生菌数が有意に超えていなければ、「抗カビ性あり」と評価できる。
【００９０】
まず、各表の「耐光試験前スパンレース不織布」の結果を参照する。クロカビおよびススカビに対しては、表１３および表１４に示すように、初発菌数に比べて５日後の生菌数が有意に減少しており、優れた抗カビ作用が確認された。また、クロコウジカビに対しては、表１２に示すように、上記のカビよりも効果が若干劣るものの、５日後の生菌数の有意な増加は認められず、抗カビ作用が確認された。
【００９１】
次いで、各表の「耐光試験後スパンレース不織布」の結果を参照する。クロカビに対しては、表１３に示すように、初発菌数に比べて５日後の生菌数が有意に減少しており、耐光試験後も優れた抗カビ作用が確認された。また、クロコウジカビおよびススカビに対しては、表１２および表１４に示すように、５日後の生菌数の有意な増加は認められず、耐光試験後も抗カビ作用が確認された。
【００９２】
上記の実験結果より、本発明の銀コバルト錯体は、良好な抗菌・抗かび作用を有しており、上記作用は、耐光試験後も維持されていることが確認された。
【００９３】
これらの表より、耐光試験を行なった後でも、本発明による優れた抗菌・抗カビ性が充分に維持されていることが分かった。
【００９４】
以下の実施例４、５では、上式（６）の銀コバルト錯体を試料として用い、（ア）抗菌性（実施例４）、および（イ）光に対する耐久性（実施例５）を調べた。
【００９５】
式（６）の銀コバルト錯体は、以下の方法で製造した。
【００９６】
前述した式（５）の製造方法において、チオラト配位子として、２−メルカプト酢酸の代わりに２−メルカプトプロピオン酸（「ｍｐ」と略記）を用いたこと以外は上記と同様にしてコバルト錯体［Ｃｏ（ｍｐ）（ｔｒｅｎ）］（ＣｌＯ４）を得た。次いで、上記式（５）の製造方法と同様にしてＡｇＮＯ３との反応を行なうことにより、所望とする銀コバルト錯体である式（６）の化合物を得た。
【００９７】
得られた化合物の立体構造を明らかにするため、核磁気共鳴（ＮＭＲ）スペクトルの測定を行なった。図６Ａおよび図６Ｂに、１３Ｃ−ＮＭＲスペクトルおよび１Ｈ−ＮＭＲスペクトルの結果をそれぞれ示す。また、可視−紫外（ＵＶ−Ｖｉｓ）、赤外（ＩＲ）吸収スペクトルの測定を行い、分光学的特性を調べた。その結果を図７、８に示す。
【００９８】
また、元素分析の結果は以下のとおりである。
Ｆｏｕｎｄ：Ｃ：１８．３７，Ｈ：４．８５，Ｎ：１４．２０％
Ｃａｌｃｄ  ｆｏｒ［Ａｇ｛Ｃｏ（２−ｍｐ）（ｔｒｅｎ）｝］６（ＮＯ３）１２・１４Ｈ２Ｏ  ＝Ｃ５４Ｈ１４４Ｎ２４Ｏ１２Ｓ６Ｃｏ６Ａｇ６（ＮＯ３）１２・１４Ｈ２Ｏ
Ｃ：１８．５３，Ｈ：４．６１，Ｎ：１４．４０％
【００９９】
実施例４  式（６）の銀コバルト錯体の抗菌試験
本実施例では、上記の方法で得られた式（６）の銀コバルト錯体を用い、実施例１と同様にして抗菌試験を行なった。
【０１００】
これらの結果を表１５〜表１８に示す。以下に示すように、式（６）の銀コバルト錯体も、前述した式（５）と同程度の良好な抗菌性を有することが確認された。
【０１０１】
【表１５】
0005435546.tif 000023
【０１０２】
【表１６】
0005435546.tif 000024
【０１０３】
【表１７】
0005435546.tif 000025
【０１０４】
【表１８】
0005435546.tif 000026
【０１０５】
実施例５  耐光性試験
上記の方法で得られた式（６）の銀コバルト錯体を用い、実施例２と同様にして耐光性試験を行った。この結果を図９に示す。
【０１０６】
図９に示すように、式（６）の銀コバルト錯体は、前述した式（５）と同様、光に対する安定性に優れていることが確認された。
【図６Ａ】
0005435546.tif 000035
【図６Ｂ】
0005435546.tif 000036
【図９】
0005435546.tif 000037
【図１】
0005435546.tif 000038
【図２】
0005435546.tif 000039
【図３】
0005435546.tif 000040
【図４】
0005435546.tif 000041
【図５】
0005435546.tif 000042
【図７】
0005435546.tif 000043
【図８】
0005435546.tif 000044